(57)【特許請求の範囲】
【請求項１】
絶縁基板、及び、前記絶縁基板上に設けられ、絶縁性を有する透明基体内に分散されて互いに電気的に連結された金属極細繊維からなる網状部材を備えた透明導電膜を有する導電性基板が、厚さ方向に積層するように一対設けられた入力部材と、
前記透明導電膜に電気的に接続され、入力信号を検出する検出手段と、を備え、
前記透明導電膜には、前記透明基体内に前記網状部材が配置されてなる導電部と、前記透明基体内の前記網状部材の全てが除去されることにより空隙が形成された、透明基体からなる絶縁部と、が設けられていることを特徴とする入力装置。
【請求項２】
請求項１に記載の入力装置であって、
前記絶縁部の空隙は、前記網状部材にパルス幅１ｐ秒未満の極短パルスレーザが照射されて形成され、
レーザのエネルギ密度が１×１０１６〜７×１０１７Ｗ／ｍ２、単位面積あたりの照射エネルギが１×１０５〜１×１０６Ｊ／ｍ２にされたことを特徴とする入力装置。
【請求項３】
請求項１に記載の入力装置であって、
前記絶縁部の空隙は、前記網状部材にＹＡＧレーザ又はＹＶＯ４レーザのパルス状レーザが照射されて形成され、
レーザのエネルギ密度が１×１０１７〜７×１０１８Ｗ／ｍ２、単位面積あたりの照射エネルギが１×１０６〜１×１０７Ｊ／ｍ２にされたことを特徴とする入力装置。
【請求項４】
請求項１〜３のいずれか一項に記載の入力装置であって、
前記金属極細繊維は、銀を主成分としていることを特徴とする入力装置。
【請求項５】
請求項１〜４のいずれか一項に記載の入力装置であって、
前記絶縁基板は、透明であることを特徴とする入力装置。
【請求項６】
請求項１〜５いずれか一項に記載の入力装置であって、
前記入力部材は、一対の前記導電性基板の前記透明導電膜を前記厚さ方向に沿う一方側へ向けてそれぞれ配置しており、
前記検出手段は、静電容量式であることを特徴とする入力装置。
【請求項７】
請求項１〜５のいずれか一項に記載の入力装置であって、
前記入力部材は、一対の前記導電性基板の前記透明導電膜同士を接近した状態で間隔をあけ対向配置しており、
入力操作によって、前記透明導電膜の一部同士が直流的に接触可能とされていることを特徴とする入力装置。
【発明の詳細な説明】
【技術分野】
【０００１】
本発明は、タッチパネル、プラズマディスプレイの電磁波シールド等、画像表示装置の前面に設けられる入力装置に関するものである。
【背景技術】
【０００２】
タッチパネルにおいては、液晶ディスプレイ等の画像表示装置の前面に、電極シートとして、透明な絶縁基板の表面に透明導電層（透明導電膜）を形成した導電性基板を有する入力装置が設置されている。
入力装置の導電性基板の透明導電層を構成する材料としては、錫ドープ酸化インジウム（ＩＴＯ）やポリエチレンジオキシチオフェン−ポリスチレンスルホン酸に代表されるπ共役系導電性高分子（有機導電体）が広く知られている。【０００３】
ところで、タッチパネル用入力装置に使用される導電性基板においては、回路パターンやアンテナアレイパターンを形成することがある。
パターンの形成方法としては、例えば、特許文献１には、透明基材の表面の全面に、塗工により透明導電層を形成した後、ＣＯ２レーザやＱスイッチを利用したパルス幅１００ｎ秒程度のＹＡＧレーザを照射して、絶縁にする部分の透明導電層をアブレーションにより除去する方法が開示されている。
特許文献２、３には、スクリーン印刷法やグラビア印刷法等の印刷により透明基材の表面に導電部を所定のパターンで形成する方法が開示されている。
特許文献４には、透明基材の表面の全面に、塗工により透明導電層を形成した後、プラズマエッチングにより、絶縁にする部分の透明導電層を除去する方法が開示されている。
特許文献５には、バインダ（樹脂）中に金属ナノワイヤ（金属極細繊維）を分散させ硬化してなる透明導電膜に、レーザを照射して絶縁化し、導電パターンを形成する技術が開示されている。尚、透明導電膜から外部へ突出した金属ナノワイヤはレーザで除去することとしている。
特許文献６には、タッチパネル用ＩＴＯ蒸着基板に対して紫外線レーザを使用し、ビーム径とレンズの焦点距離を制御し、集光エリア内の加工幅を制御することで１０μｍ程度の微細なアブレーションにより微細パターンを形成する技術が開示されている。
【先行技術文献】
【特許文献】
【０００４】
【特許文献１】特開２００４−１１８３８１号公報
【特許文献２】特開２００５−５２７０４８号公報
【特許文献３】特開２００８−３０００６３号公報
【特許文献４】特開２００９−２６６３９号公報
【特許文献５】特開２０１０−４４９６８号公報
【特許文献６】特開２００８−９１１１６号公報
【発明の概要】
【発明が解決しようとする課題】
【０００５】
一般に、上記有機導電体は緑〜青に、ＩＴＯは薄い黄に着色している。そのため、特許文献１〜４の方法で絶縁基板上に導電パターンを形成すると、導電部は各導電膜を形成する導電体固有の有色、絶縁基板のみの絶縁部は無色になる。したがって、得られた導電性基板を入力装置に用いて画像表示装置の前面に設置した際には、絶縁部の幅（絶縁部の延在方向に垂直な幅寸法）を僅少にしなければ、導電パターンが視認されてしまうという問題が生じた。その一方で、絶縁部の幅を僅少に形成した場合、絶縁性が確保できなくなるおそれがある。【０００６】
特許文献５においては、入力装置の導電パターンが視認されにくいという利点を有している。しかしながら、透明導電膜内部において、金属ナノワイヤが導電部のみならず絶縁部にも残っているため、絶縁を確実に行うことは難しかった。すなわち、絶縁部を確実に絶縁させるためには、透明導電膜の厚み制御が必要になる。【０００７】
また、特許文献６においては、加工に高次高調波を利用した紫外線レーザを使用する必要があり、また、アブレーション領域の幅を制御する目的で、レーザビーム径やズームレンズ焦点距離を調整するため、市販のレーザ加工機では対応が難しいという問題がある。【０００８】
本発明は、このような事情に鑑みてなされたものであり、絶縁部の幅を大きく形成しても導電パターンが視認されにくく、かつ、絶縁部を確実に絶縁させて安定した電気的性能を得ることができる入力装置を提供することを目的とする。
【課題を解決するための手段】
【０００９】
前記目的を達成するために、本発明は以下の手段を提案している。
すなわち本発明の入力装置は、絶縁基板、及び、前記絶縁基板上に設けられ、絶縁性を有する透明基体内に分散されて互いに電気的に連結された金属極細繊維からなる網状部材を備えた透明導電膜を有する導電性基板が、厚さ方向に積層するように一対設けられた入力部材と、前記透明導電膜に電気的に接続され、入力信号を検出する検出手段と、を備え、前記透明導電膜には、前記透明基体内に前記網状部材が配置されてなる導電部と、前記透明基体内の前記網状部材の全てが除去されることにより空隙が形成された、透明基体からなる絶縁部と、が設けられていることを特徴とする。
【００１０】
また、本発明に係る入力装置において、前記絶縁部の空隙は、前記網状部材にパルス幅１ｐ秒未満の極短パルスレーザが照射されて形成され、レーザのエネルギ密度が１×１０１６〜７×１０１７Ｗ／ｍ２、単位面積あたりの照射エネルギが１×１０５〜１×１０６Ｊ／ｍ２にされたものでもよい。
【００１１】
また、本発明に係る入力装置において、前記絶縁部の空隙は、前記網状部材にＹＡＧレーザ又はＹＶＯ４レーザのパルス状レーザが照射されて形成され、レーザのエネルギ密度が１×１０１７〜７×１０１８Ｗ／ｍ２、単位面積あたりの照射エネルギが１×１０６〜１×１０７Ｊ／ｍ２にされたものでもよい。
【００１２】
また、本発明に係る入力装置において、前記金属極細繊維は、銀を主成分としていることとしてもよい。【００１６】
また、本発明に係る入力装置において、前記絶縁基板は、透明であることとしてもよい。【００１７】
また、本発明に係る入力装置において、前記入力部材は、一対の前記導電性基板の前記透明導電膜を前記厚さ方向に沿う一方側へ向けてそれぞれ配置しており、前記検出手段は、静電容量式であることとしてもよい。【００１８】
また、本発明に係る入力装置において、前記入力部材は、一対の前記導電性基板の前記透明導電膜同士を接近した状態で間隔をあけ対向配置しており、入力操作によって、前記透明導電膜の一部同士が直流的に接触可能とされていることとしてもよい。
【発明の効果】
【００１９】
本発明に係る入力装置によれば、絶縁部の幅を大きく形成しても導電パターンが視認されにくく、かつ、絶縁部を確実に絶縁させて安定した電気的性能を得ることができる。
【図面の簡単な説明】
【００２０】
【図１】本発明の第１実施形態に係る入力装置の入力部材を簡略化して示す側断面図である。
【図２】本発明の第１実施形態に係る入力装置に用いられる入力部材の透明導電膜の網状部材（導電部）及びレーザ加工前の透明導電層を説明する拡大写真である。
【図３】本発明の第１実施形態に係る入力装置に用いられる入力部材の透明導電膜において、網状部材が除去されることにより形成された空隙（絶縁部）を説明する拡大写真である。
【図４】本発明の第１実施形態に係る入力装置の入力部材の透明導電膜及び導電性基板を製造する製造装置（レーザ加工機）を簡略化して示す側面図である。
【図５】図４の導電性基板及び製造装置の変形例を示す側面図である。
【図６】比較例における透明導電膜の導電部及びレーザ加工前の透明導電層を説明する拡大写真である。
【図７】比較例における透明導電膜の照射領域（絶縁部）を説明する拡大写真である。
【図８】本発明に係る入力装置の入力部材（透明導電膜及び導電性基板）を製造する実施例（製造例）を説明する側面図である。
【図９】本発明に係る入力装置の入力部材（透明導電膜及び導電性基板）を製造する実施例（製造例）を説明する側面図である。
【図１０】本発明に係る入力装置の入力部材（透明導電膜及び導電性基板）を製造する実施例（製造例）を説明する斜視図である。
【図１１】本発明に係る入力装置を製造する実施例（製造例）を説明する回路図である。
【図１２】本発明の第２実施形態に係る入力装置の入力部材を示す上面図である。
【図１３】図１２の入力部材のＸ側電極シート（導電性基板）を示す上面図である。
【図１４】図１２の入力部材のＹ側電極シート（導電性基板）を示す上面図である。
【図１５】図１２のＡ−Ａ矢視を拡大して示す側断面図である。
【図１６】図１２のＢ−Ｂ矢視を拡大して示す側断面図である。
【発明を実施するための形態】
【００２１】
（第１実施形態）
本発明に係る入力装置は、例えば、透明アンテナ、透明電磁波シールド、静電容量方式或いはメンブレン式の透明タッチパネルなどの透明入力装置のように、透明部分に配線パターンを形成する製品に適用することができる。また、本発明の入力装置は、自動車のハンドル等に付随する静電容量入力装置など、３次元成型品、或いは３次元の加飾成型品の表面に設けられる静電容量センサ等に必要な電極を形成する目的で用いることができる。尚、本実施形態でいう「透明」とは、５０％以上の光線透過率を有するものを差す。
【００２２】
図１及び図１０は、本発明の第１実施形態に係るメンブレン式タッチパネル（入力装置）用の入力部材１を示している。図１〜図３において、このメンブレン式タッチパネルは、絶縁基板１１、２１、及び、絶縁基板１１、２１上に設けられ、絶縁性を有する透明基体２内に導電性を有する金属からなる網状部材３を備えた透明導電膜１２、２２を有する導電性基板１０、２０が、厚さ方向に積層するように一対設けられた入力部材１と、透明導電膜１２、２２に電気的に接続され、入力信号を検出する検出手段と、を備えている。
入力部材１は、ＬＣＤなどの画像表示装置（不図示）の入力者側に設置されるものである。図１０において、入力部材１は、例えば、行（Ｘ）方向に沿う電極１００（透明導電膜１２の後述する導電部Ｃに相当）が並列配置された導電性基板１０と、この導電性基板１０に対向するように画像表示装置側に配置され、行（Ｘ）方向に直交する列（Ｙ）方向に沿う電極（透明導電膜２２の導電部Ｃに相当）が並列配置された導電性基板２０と、これらの間に設けられた透明なドットスペーサ３０とを備えている。入力部材１は、入力操作により、導電性基板１０の電極１００と導電性基板２０の電極とが直流的に接触・導通する構成とされている。
【００２３】
導電性基板１０は、透明な絶縁基板１１と、絶縁基板１１において少なくとも画像表示装置側を向く面に設けられた透明導電膜１２と、を備えている。
導電性基板２０は、透明な絶縁基板２１と、絶縁基板２１において少なくとも入力者側を向く面に設けられた透明導電膜２２と、を備えている。
【００２４】
絶縁基板１１、２１としては、絶縁性を有するとともに、表面に透明導電膜１２、２２を形成でき、かつ、後述するレーザ加工に対して、所定の照射条件において外観変化の生じにくいものを用いることが好ましい。具体的には、例えば、ガラス、ポリカーボネート、ポリエチレンテレフタレート（ＰＥＴ）を代表とするポリエステル、アクリロニトリル・ブタジエン・スチレン共重合樹脂（ＡＢＳ樹脂）などの絶縁性材料が挙げられる。また、絶縁基板１１、２１の形状としては、板状のもの、可撓性を有するフィルム状のもの、立体的（３次元）に成型された成型品等を用いることができる。
【００２５】
この入力部材１を透明タッチパネルに使用する場合、絶縁基板１１、２１には、ガラス板やＰＥＴフィルム等が用いられる。また、入力部材１を、自動車のハンドル等に付随する静電容量入力装置など、静電容量センサ等に必要な電極として使用する場合、絶縁基板１１、２１には、ＡＢＳ樹脂などからなる成型品、或いはこれにフィルムのラミネートや転写などで加飾層を設けた加飾成型品等が用いられる。
【００２６】
例えば、本発明を、押圧などにより上下２枚の電極膜（透明導電膜）１２、２２を接触導通させるメンブレン式などの透明タッチパネルとして利用する場合、入力者側の絶縁基板１１としては、入力者側からの外力に対して可撓しやすいもの（例えば透明樹脂フィルム）を用いることが好ましく、画像表示装置側の絶縁基板２１としては、ドットスペーサ３０を介して導電性基板１０を支持しやすい所定以上（例えば絶縁基板１１と同等以上）の硬度を有するものを用いることが好ましい。また、このようなタッチパネルでは、隣接する電極１００間に一定の電位差を設けて使用することが必須であり、銅や亜鉛、スズ、特に銀などの金属を用いた透明導電膜１２、２２では、マイグレーション防止のため、導電パターンを区分する絶縁部の幅（絶縁部の延在方向に垂直な幅寸法）を確保することが求められる。
【００２７】
また、一対の導電性基板１０、２０の透明導電膜１２、２２同士は、互いに接近した状態とされつつもドットスペーサ２０により間隔をあけられて対向配置されている。そして、導電性基板１０が入力者側から画像表示装置側へ向けて押圧された際に、該導電性基板１０の絶縁基板１１及び透明導電膜１２が撓むとともに、該透明導電膜１２が導電性基板２０の透明導電膜２２に接触可能とされている。この接触により、電気的信号が生じるように構成されている。すなわち、入力部材１は、入力者の入力操作によって、透明導電膜１２、２２の一部同士が直流的に接触可能とされている。
【００２８】
また、図２に示すように、透明導電膜１２、２２は、絶縁性を有する透明基体２内に、導電性を有する金属からなる網状部材３を備えている。透明基体２は、液状の状態において後述する網状部材３の素線（繊維）間に充填（含浸）可能とされた、例えば、熱、紫外線、電子線、放射線等により硬化する性質の硬化性樹脂からなる。
【００２９】
また、網状部材３は、透明基体２内に分散されて互いに電気的に連結された複数の金属極細繊維４からなる。詳しくは、これら金属極細繊維４同士は、絶縁基板１１、２１の表面（透明導電膜１２、２２が形成される面）の面方向に沿って互いに異なる向きに不規則に延在しているとともに、その少なくとも一部以上が互いに重なり合う（接触し合う）程度に密集して配置されており、このような配置によって互いに電気的に連結（接続）されている。
【００３０】
すなわち、網状部材３は、絶縁基板１１、２１の表面上において、導電性の２次元ネットワークを構成しており、透明導電膜１２、２２の透明基体２内において網状部材３が配置された領域は、導電部Ｃとされている。また、網状部材３の金属極細繊維４は、透明基体２内に埋設される部分と、該透明基体２の表面から突出される部分とを有している。
【００３１】
具体的に、このような金属極細繊維４としては、銅、白金、金、銀、ニッケル等からなる金属ナノワイヤや金属ナノチューブが挙げられる。本実施形態においては、金属極細繊維４として、銀を主成分とする金属ナノワイヤ（銀ナノワイヤ）が用いられている。金属極細繊維４は、例えばその直径が０．３〜１００ｎｍ程度、長さが１μｍ〜１００μｍ程度に形成されている。
【００３２】
尚、網状部材３として、前述した金属極細繊維４以外の、シリコンナノワイヤやシリコンナノチューブ、金属酸化物ナノチューブ、カーボンナノチューブ、カーボンナノファイバー、グラファイトフィブリル等の繊維状部材（金属極細繊維）が用いられるとともに、これらが分散・連結されて構成されていても構わない。
【００３３】
また、透明導電膜１２、２２の透明基体２内において、網状部材３の少なくとも一部が除去されることにより絶縁部Ｉが形成されている。すなわち、図３に示すように、透明基体２には、網状部材３の金属極細繊維４が除去されることにより空隙５が複数形成されており、これら空隙５が密集するように配置された領域が、絶縁部Ｉとされている。詳しくは、これら空隙５は、網状部材３の金属極細繊維４が配置される領域にパルス状レーザを照射して、該金属極細繊維４を蒸発・除去することにより形成されている。
【００３４】
このパルス状レーザとしては、例えばパルス幅１ｐ秒未満の極短パルスレーザである、所謂フェムト秒レーザを用いることができる。また、パルス状レーザとして、フェムト秒レーザ以外のＹＡＧレーザ又はＹＶＯ４レーザを用いてもよい。ＹＡＧレーザ又はＹＶＯ４レーザを用いる場合、パルス幅が５〜３００ｎ秒程度の、加工機として一般に広く使用されているものが利用可能である。
【００３５】
これら空隙５は、透明基体２の表面（露出された面）の面方向に沿って互いに異なる向きに不規則に延在又は点在する長穴状（長丸穴状）又は穴状（丸穴状）をそれぞれなしており、前記表面に開口する部分を有して形成されている。詳しくは、空隙５は、蒸発・除去された金属極細繊維４の配置されていた位置に対応するように配置されているとともに、該金属極細繊維４の直径と略同等の直径（内径）を有し、該金属極細繊維４の長さ以下に形成されている。
【００３６】
より詳しくは、１つの金属極細繊維４が完全に蒸発・除去されるか、少なくとも一部が蒸発・除去されることにより、該金属極細繊維４をその延在する方向に分割するようにして、複数の空隙５が互いに間隔をあけて形成されている。すなわち、金属極細繊維４の相当位置に対応して、互いに離間する複数の空隙５が、全体として線状をなすように延在又は点在して形成されている。尚、１つの金属極細繊維４の相当位置に対応して、空隙５が線状をなすように１つだけ形成されていてもよい。
【００３７】
絶縁部Ｉにおいては、これら空隙５が形成されることにより、導体である金属極細繊維４が除去されているとともに、前記導電性の２次元ネットワークが除去されて（消失して）いる。
このように、絶縁部Ｉにおいては、透明基体２から金属極細繊維４が除去されていることから、該透明基体２における導電部Ｃと絶縁部Ｉとでは、互いに化学的組成が異なっている。
【００３８】
次に、本実施形態に係る入力装置の入力部材１の透明導電膜及び導電性基板を製造する製造装置及び製造方法について説明する。
本実施形態で説明する導電パターン形成基板（導電性基板）の製造方法では、絶縁基板１１（２１）の一方の面に形成された透明導電層（導電パターン形成前の透明導電膜）ａに極短パルスのレーザ光Ｌを所定のパターンで照射する方法を用いている。
尚、以下の説明において、レーザ加工前における絶縁基板１１（２１）と該絶縁基板１１（２１）の一方の面に形成された透明導電層ａとを有する積層体のことを、導電性基板用積層体Ａという。
【００３９】
まず、本実施形態の導電パターン形成基板の製造方法で使用する製造装置４０について説明する。図４に示すように、この製造装置４０は、レーザ光Ｌを発生させるレーザ光発生手段４１と、レーザ光Ｌを集光する集光手段である凸レンズ等の集光レンズ４２と、導電性基板用積層体Ａが載置されるステージ４３と、を備えている。
【００４０】
この製造装置４０におけるレーザ光発生手段４１としては、波長２μｍ未満でパルス幅が２００ｎ秒未満のレーザ光（可視光または赤外線のレーザ光）を発生させるものが使用される。また、容易に利用できる点では、レーザ光Ｌのパルス幅は１〜１００ｎ秒であることが好ましい。
【００４１】
集光レンズ４２は、透明導電層ａと集光レンズ４２との間にレーザ光Ｌの焦点Ｆが位置するように配置されることが好ましい。これにより、絶縁基板１１（２１）及びステージ４３に当たるレーザ光Ｌのスポット径が、透明導電層ａに当たるレーザ光Ｌのスポット径より大きくなり、絶縁基板１１（２１）及びステージ４３に当たるレーザ光Ｌのエネルギ密度が小さくなるため、絶縁基板１１（２１）及びステージ４３の損傷を防止できる。
【００４２】
集光レンズ４２としては、低い開口数（ＮＡ＜０．１）のものが好ましい。すなわち、集光レンズ４２の開口数がＮＡ＜０．１とされることにより、レーザ光Ｌの照射条件設定が容易となり、特にレーザ光Ｌの焦点Ｆが透明導電層ａと集光レンズ４２との間に位置する場合の該焦点Ｆにおける空気のプラズマ化に伴うエネルギ損失とレーザ光Ｌの拡散を防止することができる。
【００４３】
さらに、透明導電層ａが、例えば金属極細繊維４からなる網状部材３の繊維（素線）間に樹脂からなる透明基体２を充填（含浸）して形成されているとともに、透明樹脂フィルムからなる絶縁基板１１（２１）上に設けられている場合、前述の設定によって、透明導電層ａの透明基体２内に埋設された金属極細繊維４を透明基体２の表面から噴出させて確実に除去することができる。従って、所望の絶縁部Ｉの形状に対応して空隙５が確実に形成されることになり、絶縁化処理が確実かつ容易に実現できる。
【００４４】
また、レーザ光Ｌを透明導電層ａ上に照射した照射スポットが、点状ではなく面状に形成されるため、透明導電層ａを加工しつつも絶縁基板１１（２１）に影響を与えないような照射エネルギ密度の制御が、従来の方法に比較して容易となる。さらに、透明導電層ａに対して線幅の太い絶縁パターンを一括して描画することが可能になり、所謂塗りつぶし加工が容易になるとともに、前記絶縁パターンの幅を大きく取ることができることから、絶縁部Ｉの絶縁性が向上する。
【００４５】
また、ステージ４３は、水平方向に２次元的に移動可能になっている。ステージ４３は、少なくとも上面側が透明な部材または光線吸収性を有する部材で構成されていることが好ましい。
ステージ４３は、絶縁基板１１（２１）が透明でレーザ光Ｌの出力が１Ｗを超える場合、ナイロン系若しくはフッ素系の樹脂材料、又は、シリコーンゴム系の高分子材料を用いることが好ましい。
【００４６】
次に、前述した製造装置４０を用いた入力装置の入力部材１の導電パターン形成基板の製造方法について説明する。
まず、ステージ４３の上面に導電性基板用積層体Ａを、透明導電層ａが絶縁基板１１（２１）より上に配置されるように載置する。
【００４７】
次いで、レーザ光発生手段４１よりレーザ光Ｌを出射させ、レーザ光Ｌを集光レンズ４２により集光する。その集光したレーザ光Ｌの、焦点Ｆを過ぎてスポット径が広がった部分を透明導電層ａに照射する。その際、ステージ４３を、レーザ光Ｌの照射が所定のパターンになるように移動させる。
【００４８】
透明導電層ａに照射するレーザ光Ｌのエネルギ密度及び単位面積あたりの照射エネルギは、レーザのパルス幅により異なる。
パルス幅が１ｐ秒未満のレーザ（例えばフェムト秒レーザ）では、エネルギ密度１×１０１６〜７×１０１７Ｗ／ｍ２、単位面積あたりの照射エネルギは１×１０５〜１×１０６Ｊ／ｍ２が好ましい。
パルス幅が１〜１００ｎ秒のレーザ（ＹＡＧレーザ又はＹＶＯ４レーザ）では、エネルギ密度１×１０１７〜７×１０１８Ｗ／ｍ２、単位面積あたりの照射エネルギは１×１０６〜１×１０７Ｊ／ｍ２が好ましい。
すなわち、エネルギ密度・照射エネルギが上記数値範囲よりも小さな値に設定された場合、絶縁部Ｉの絶縁が不十分になるおそれがある。また、上記数値範囲よりも大きな値に設定された場合、加工痕が目立つようになり、透明タッチパネルや透明電磁波シールドなどの用途では不適当となる。
【００４９】
また、これらの値は、加工エリアにおけるレーザビームの出力値を、加工エリアの集光スポット面積で除することにより定義されており、簡便には、出力はレーザ発振機からの出力値に光学系の損失係数を掛けることで求められる。
また、スポット径面積Ｓは、下記式により定義される。
Ｓ＝Ｓ０×Ｄ／ＦＬ
Ｓ０：レンズで集光されるレーザのビーム面積
ＦＬ：レンズの焦点距離
Ｄ：透明導電層ａの表面（上面）と焦点との距離
【００５０】
ここで、距離Ｄは、焦点距離ＦＬの０．２％〜３％の範囲内に設定される。好ましくは、距離Ｄは、焦点距離ＦＬの０．５％〜２％の範囲内に設定される。さらに望ましくは、距離Ｄは、焦点距離ＦＬの０．７％〜１．５％の範囲内に設定される。距離Ｄが上記数値範囲に設定されることにより、絶縁部Ｉにおける金属極細繊維４の除去（空隙５の形成）が確実に行えるとともに電気的に高い信頼性を有する絶縁パターン（導電パターン）を形成でき、かつ、絶縁基板１１（２１）の損傷に起因する加工痕を確実に防止できる。
【００５１】
また、精度の高い導電パターンを形成する点では、透明導電層ａ上にスポットの位置を移動させながらパルス状のレーザ光Ｌを断続的に複数回照射することで、隣り合うスポット位置同士に重複する部分を形成することが好ましい。具体的には、断続的に３〜５００回照射することが好ましく、２０〜２００回照射することがより好ましい。３回以上の照射であれば、より確実に絶縁化でき、５００回以下であれば、レーザ光Ｌが照射された透明基体２部分の溶解又は蒸発による除去を防止できる。
【００５２】
このようにして、透明導電層ａにパターニングが施され、導電部Ｃと絶縁部Ｉとからなる導電パターンを備えた透明導電膜１２（２２）が形成されるとともに、導電性基板用積層体Ａが、導電パターン形成基板（導電性基板）１０（２０）とされる。
【００５３】
尚、上記説明においては、ＸＹステージなどの移動式ステージ４３に導電性基板用積層体Ａを載せてパターニングを行うこととしたが、これに限定されるものではない。すなわち、例えば、導電性基板用積層体Ａを固定状態とし、集光系部材を相対的に移動させる方法、ガルバノミラー等を用いてレーザ光Ｌを走査しスキャンする方法、又は、上記したもの同士を組み合わせてパターニングを行うことが可能である。
【００５４】
上記製造方法に使用される導電性基板用積層体Ａは、以下に示すものである。
導電性基板用積層体Ａの透明導電層ａのうち、網状部材３を構成する無機導電体としては、銀、金、ニッケルなどの金属ナノワイヤが挙げられる。また、透明導電層ａのうち、透明基体２を構成する絶縁体としては、透明な熱可塑性樹脂（ポリ塩化ビニル、塩化ビニル−酢酸ビニル共重合体、ポリメチルメタクリレート、ニトロセルロース、塩素化ポリエチレン、塩素化ポリプロピレン、フッ化ビニリデン）、熱や紫外線や電子線や放射線で硬化する透明な硬化性樹脂（メラミンアクリレート、ウレタンアクリレート、エポキシ樹脂、ポリイミド樹脂、アクリル変性シリケートなどのシリコーン樹脂）が挙げられる。
【００５５】
また、図５は本実施形態の変形例であり、図示の例では、導電性基板用積層体Ａにおける絶縁基板１１（２１）の上下両面に、透明導電層ａが一対設けられている。この場合、集光レンズ４２として焦点距離ＦＬが５０ｍｍ以上で開口数が０．２未満のものを使用すると、レーザ光Ｌの広がりを小さくできる。そのため、レンズの位置調整が容易になるとともに、絶縁基板１１（２１）の両面におけるスポット径の差が小さくなり、両方の透明導電層ａに当たるエネルギ密度が略同等になるため、両面の透明導電層ａに同一の絶縁パターンを一括して形成させることができる。
また、絶縁基板１１（２１）の両面に形成された透明導電層ａのうち、片面側の透明導電層ａのみを絶縁化する場合には、集光レンズ４２として開口数が０．５より大きいものを使用することとしてもよい。
【００５６】
以上説明したように、本実施形態に係る入力装置によれば、入力部材１の透明導電膜１２（２２）の透明基体２において、導電性を有する網状部材３の配置領域が導電部Ｃとされ、網状部材３が除去されて形成された空隙５の配置領域が絶縁部Ｉとされている。すなわち、導電部Ｃにおいては、金属からなる網状部材３により導通が確保されており、絶縁部Ｉにおいては、網状部材３が除去されて形成された空隙５により電気的な絶縁状態が確実に得られるようになっている。
【００５７】
詳しくは、従来の透明導電膜では、透明基体２内に分散されて互いに電気的に連結された金属ナノワイヤ等からなる網状部材３が、導電部Ｃのみならず絶縁部Ｉにも残っていることから、該絶縁部Ｉにおいて確実に絶縁を行うことは難しかった。一方、本実施形態の構成によれば、絶縁部Ｉの網状部材３（金属極細繊維４）が空隙５に置き換わるように除去されて、該絶縁部Ｉが確実に絶縁されることから、透明導電膜１２（２２）における電気的特性（性能）が安定するとともに、製品（入力装置）としての信頼性が高められている。
【００５８】
さらに、絶縁部Ｉにおいては、網状部材３が除去されて該網状部材３（金属極細繊維４）に相当（対応）する形状の空隙５が形成されている。すなわち、このような空隙５が形成されていることによって、導電部Ｃと絶縁部Ｉとは、互いに色調や透明性が近似することになり、肉眼等によっては互いに判別（視認）されなくなっている。よって、絶縁部Ｉの幅を大きく形成しても配線パターンが視認されるようなことがない。
【００５９】
また、網状部材３は、透明基体２内に分散されて互いに電気的に連結された金属極細繊維４からなるので、この網状部材３は、市販の金属ナノワイヤや金属ナノチューブ等の金属極細繊維４を用いて比較的容易に形成できる。
【００６０】
さらに、本実施形態のように、金属極細繊維４に銀を主成分としたものを用いた場合、該金属極細繊維４を比較的容易に入手して網状部材３として用いることができる。また、絶縁部Ｉの網状部材３（金属極細繊維４）をレーザ加工により除去する際に、市販の一般的なレーザ加工機で対応可能である。また、銀を主成分とする金属極細繊維４は、光線透過率が高く、かつ、表面抵抗率が低い無色透明の導電パターンを形成できることから、より好ましい。
【００６１】
また、レーザ加工機（製造装置）４０として、パルス幅１ｐ秒未満の極短パルスレーザ（フェムト秒レーザ）を用いた場合には、レーザ加工後の導電性基板１０（２０）における導電パターン（絶縁パターン）を確実に目立たなくすることができるので、より望ましい。
【００６２】
このように、本実施形態の透明導電膜１２（２２）及びこれを用いた導電性基板１０（２０）によれば、導電パターンが視認されにくく、かつ、導電パターンにおける導電部Ｃが低抵抗とされつつも絶縁部Ｉでは確実に絶縁されて、安定した電気的性能を得ることができるのである。
【００６３】
尚、本実施形態では、絶縁基板１１、２１がともに透明であることとしたが、これら絶縁基板１１、２１のいずれか又は両方にある程度の透明性を有した着色が施されていても構わない。
【００６４】
また、網状部材３は、透明基体２内に分散されて互いに電気的に連結された複数の金属極細繊維４からなることとしたが、これに限定されるものではない。すなわち、網状部材３は、例えば、導電性を有する金属膜をエッチング等により格子状に形成してなるワイヤグリッドであることとしてもよい。
【００６５】
また、導電性基板１０、２０には、粘着、反射防止、ハードコート及びドットスペーサなどの機能層を任意で付加することとしてもよい。
特に、ＹＡＧレーザやＹＶＯ４レーザの基本波など波長が１０００ｎｍ近辺のレーザを用いるとともに、上記機能層として、アクリル系高分子素材を使用する場合には、外観特性の観点から、レーザ照射後に機能層を設けることが好ましい。
【００６６】
（第２実施形態）
次に、本発明の第２実施形態に係る入力装置について、図１２〜図１６を参照して説明する。尚、前述の実施形態と同一部材には同一の符号を付して、その説明を省略する。
【００６７】
本実施形態に係る入力装置は、静電容量式のタッチパネルである。図１２は、静電容量式タッチパネル（入力装置）用の入力部材２００を示している。この静電容量式タッチパネルは、入力者側を向く面に配された絶縁層２４０を介して手指などの人体部分Ｈと容量結合する上下電極（透明導電膜２１２、２２２）を備え、一方の電極に交流信号を印加し、他方の電極を測定することで手指の接触状況を検出する。
【００６８】
図１５、図１６に示すように、静電容量式タッチパネルの入力部材２００は、一対の電極シート２１０、２２０（導電性基板）の透明導電膜２１２、２２２を厚さ方向（図の上下方向）に沿う一方側（入力者側）へ向けてそれぞれ配置している。
【００６９】
図１２〜図１４に示すように、この入力部材２００は、市松模様（互いに同一形状とされた正方形の角部同士を連結した状態、所謂チェックパターン状）の電極２０１ａを形成したＸ側電極シート２１０（導電性基板）と、このＸ側電極シート２１０に対して相補的な市松模様とされた電極２０１ｂを形成したＹ側電極シート２２０（導電性基板）と、を備えている。
【００７０】
図１３に示すように、電極２０１ａは、Ｘ方向に沿って配列する複数の正方形の角部同士が互いに電気的に連結されて延びるように形成されている一方、Ｙ方向に隣り合う正方形同士は互いに電気的に絶縁された状態で、Ｙ方向に並列配置されている。また、図１４に示すように、電極２０１ｂは、Ｙ方向に沿って配列する複数の正方形の角部同士が互いに電気的に連結されて延びるように形成されている一方、Ｘ方向に隣り合う正方形同士は互いに電気的に絶縁された状態で、Ｘ方向に並列配置されている。
【００７１】
図１２に示されるように、Ｘ側電極シート２１０とＹ側電極シート２２０とは、互いの電極２０１ａ、２０１ｂ同士を厚さ方向に対面させることなく対向配置された状態で組み合わされている。
詳しくは、図１５、図１６に示すように、Ｘ側電極シート２１０は、Ｙ側電極シート２２０の上面（入力者側の面）に、透明な粘着材２５０を介して積層されるように固着されており、この状態で、双方の電極２０１ａ、２０１ｂ同士が厚さ方向に重なり合わない状態とされている。
【００７２】
また、図１３、図１６に示すように、Ｘ側電極シート２１０の透明導電膜２１２において、Ｙ側電極シート２２０の電極２０１ｂにおける正方形部分に対向する領域には、正方形状をなす孤立電極２０２ａがそれぞれ形成されている。孤立電極２０２ａの外周には、レーザ光Ｌが照射されることにより正方形環状をなす絶縁部Ｉがそれぞれ形成されている。
また、Ｘ側電極シート２１０の透明導電膜２１２において、Ｙ方向に隣り合う電極２０１ａの正方形の対向する角部同士の間には、孤立電極２０２ａよりも外形の小さな正方形状とされた小孤立電極２０３ａがそれぞれ形成されている。小孤立電極２０３ａの外周には、レーザ光Ｌが照射されることにより正方形環状をなす絶縁部Ｉがそれぞれ形成されている。すなわち、隣接する孤立電極２０２ａと小孤立電極２０３ａとは、互いの絶縁部Ｉの一部を共有している。
【００７３】
また、図１４、図１６に示すように、Ｙ側電極シート２２０の透明導電膜２２２において、Ｘ側電極シート２１０の電極２０１ａにおける正方形部分に対向する領域には、正方形状をなす孤立電極２０２ｂがそれぞれ形成されている。孤立電極２０２ｂの外周には、レーザ光Ｌが照射されることにより正方形環状をなす絶縁部Ｉがそれぞれ形成されている。
また、Ｙ側電極シート２２０の透明導電膜２２２において、Ｘ方向に隣り合う電極２０１ｂの正方形の対向する角部同士の間には、孤立電極２０２ｂよりも外形の小さな正方形状とされた小孤立電極２０３ｂがそれぞれ形成されている。小孤立電極２０３ｂの外周には、レーザ光Ｌが照射されることにより正方形環状をなす絶縁部Ｉがそれぞれ形成されている。すなわち、隣接する孤立電極２０２ｂと小孤立電極２０３ｂとは、互いの絶縁部Ｉの一部を共有している。
【００７４】
このように構成される入力部材２００においては、電極２０１ａ、２０１ｂ、及び、孤立電極２０２ａ、２０２ｂに網状部材３が配置されて、導電部Ｃとされている。尚、本実施形態においては、小孤立電極２０３ａ、２０３ｂも導電部Ｃとされているが、これら小孤立電極２０３ａ、２０３ｂについては、レーザ光Ｌを塗り潰すように照射して、正方形状の絶縁部Ｉとしても構わない。
【００７５】
次に、図１６を用いて、入力部材２００を用いた静電容量式タッチパネルの動作について説明する。
この入力部材２００に、表面（入力者側の表面）に形成された絶縁層２４０を介して手指などの人体部分Ｈ（接触物）が接触すると、接触物Ｈと各電極の間には容量結合が形成される。この状態で、Ｙ側電極シート２２０の電極２０１ｂの１つに、信号源２６０を利用して電圧を印加し、Ｘ側電極シート２１０の電極２０１ａの信号（入力信号）を検出手段２７０により検出することで、接触物Ｈと入力部材２００との接触状況を検出することができる。
【００７６】
本実施形態に係る入力部材２００によれば、絶縁部Ｉの絶縁性が十分に確保されていることから、前述した特別の構成を採用できるとともに、下記の優れた作用効果を奏することとなる。
すなわち、前述のように接触物Ｈが接触した際に、Ｙ側電極シート２２０の電極２０１ｂと接触物Ｈとは、該電極２０１ｂ上に位置するＸ側電極シート２１０の孤立電極２０２ａを介して、容量結合を形成することとなる。これにより、Ｘ側電極シート２１０の電極２０１ａと、Ｙ側電極シート２２０の電極２０１ｂとは、実質的に同一層（透明導電膜２１２）内に配置された状態とされている。従って、接触物Ｈの位置を精度よく検出することができる。
【００７７】
詳しくは、従来の静電容量式タッチパネルの入力部材では、Ｘ側電極シート２１０の透明導電膜２１２において、Ｙ側電極シート２２０の電極２０１ｂに対向する領域には、孤立電極（導電部Ｃ）は設けられていなかった。また、Ｙ側電極シート２２０の透明導電膜２２２において、Ｘ側電極シート２１０の電極２０１ａに対向する領域にも、孤立電極（導電部Ｃ）は設けられていなかった。このような構成の場合、電極２０１ａ、２０１ｂ同士は、単に絶縁状態に保持されるのみならず、互いの間隔を一定の幅に厳密に管理することが要求される。すなわち、従来の構成では、上下電極２０１ａ、２０１ｂ間の距離の精度が検出結果に影響しやすく、また、絶縁化処理を行う面積が比較的大きくなっていた。
【００７８】
一方、本実施形態によれば、電極２０１ａ、２０１ｂが実質的に同一層（平面）内に配置されることとなるので、従来のような上下電極２０１ａ、２０１ｂ間の距離精度を必要とすることなく、検出精度が高められている。
また、絶縁化処理を行う領域（絶縁部Ｉ）の面積が大幅に削減されることとなり、生産性が向上する。
さらに、電極２０１ａ、２０１ｂ及び孤立電極２０２ａ、２０２ｂの化学的組成が同一であることから、導電パターンがより認識されにくくなり、外観が良い。
また、小孤立電極２０３ａ、２０３ｂが形成されていることで、接触物Ｈの接触時や組立公差による検出精度への影響をより低減できる。
【実施例】
【００７９】
以下、本発明を実施例により具体的に説明する。ただし、本発明はこの実施例に限定されるものではない。【００８０】
[製造例１]入力装置の入力部材に用いる銀ナノワイヤ導電フィルム（導電性基板）の作製（本発明の実施例）
厚さ１００μｍの透明なポリエステル（ＰＥＴ）フィルム（絶縁基板１１、２１）に、Ｃａｍｂｒｉｏｓ社のＯｈｍ（商品名）インク（金属極細繊維４）を塗布乾燥後、紫外線硬化性のポリエステル樹脂インク（透明基体２）を上塗りして、乾燥・紫外線処理を施すことにより、ＰＥＴフィルム上に線径５０ｎｍ程度、長さ１５μｍ程度の銀繊維（金属極細繊維４）からなる導電性の２次元ネットワーク（網状部材３）を有する耐摩擦性の透明導電層ａを形成した（図２）。【００８１】
この銀ナノワイヤ導電フィルム（導電性基板１０、２０）の透明導電層ａの表面抵抗は、２３０Ω／□、光線透過率は９５％であった。
次いで、この銀ナノワイヤ導電フィルムを、長さ２１０ｍｍ、幅１４８ｍｍの長方形に切断加工し、銀ナノワイヤ導電フィルム試験片とした。【００８２】
[製造例２]入力装置の入力部材に用いる銀蒸着導電フィルムの作製（比較例）
厚さ１００μｍの透明なＰＥＴフィルムの片面にシリコーンアクリルのハードコート層を設けたものを用意し、このハードコート層とは反対の面に、マグネトロンスパッタ装置により厚さ６０ｎｍの酸化亜鉛膜を形成した。次いで、その酸化亜鉛膜の表面に、マグネトロンスパッタ装置を用いて、厚さ２７ｎｍの銀膜を形成した。さらに、この銀膜の表面に、上記酸化亜鉛膜と同様にして、厚さ６０ｎｍの酸化亜鉛膜を形成した（図６）。これにより、ＰＥＴフィルム上に酸化亜鉛膜及び銀膜からなる導電性の２次元ネットワークを有する透明導電層が形成された。詳しくは、図６に示すように、銀蒸着層（銀膜）は、複数の粒状体が密集して連結されつつも、若干の隙間を設けるようにして形成されている。【００８３】
この銀蒸着導電フィルムの透明導電層の表面抵抗は、９５Ω／□、光線透過率は８５％であった。
次いで、この銀蒸着導電フィルムを、長さ２１０ｍｍ、幅１４８ｍｍの長方形に切断加工し、銀蒸着導電フィルム試験片とした。【００８４】
[実験例１]
波長７５０ｎｍ、出力１０ｍＷ、パルス幅１３０ｆ秒、繰り返し周波数１ｋＨｚ、ビーム径５ｍｍのフェムト秒レーザ（製造装置４０）を用い、焦点距離ＦＬ＝１００ｍｍの集光レンズ４２とガルバノミラーを使用して、試験片を厚さ５ｍｍのガラス板上に、前記透明導電層がガラス板とは反対側を向くように載置し、該試験片における前記透明導電層の表面から集光レンズ４２側に向かって１．５ｍｍ離間した位置にレーザ光Ｌの焦点Ｆが設定されるように調整した後、集光点を１ｍｍ／秒で試験片の幅方向に横断させるように移動して、直線描画（絶縁パターンの形成）を行った。【００８５】
[実験例２]
レーザ光Ｌの焦点Ｆを、前記透明導電層の表面上とした以外は実験例１と同様の条件として、直線描画を行った。【００８６】
[実験例３]
波長１０６４ｎｍ、出力１２Ｗ、パルス幅２０ｎ秒、繰り返し周波数１００ｋＨｚ、ビーム径６．７ｍｍのＹＶＯ４レーザ（製造装置４０）を用い、焦点距離ＦＬ＝３００ｍｍの集光レンズ４２とガルバノミラーを使用して、試験片を厚さ５ｍｍのジュラコン（登録商標）板上に、前記透明導電層がジュラコン（登録商標）板とは反対側を向くように載置し、該試験片における前記透明導電層の表面から集光レンズ４２側に向かって３ｍｍ離間した位置にレーザ光Ｌの焦点Ｆが設定されるように調整した後、集光点を１００ｍｍ／秒で試験片の幅方向に横断させるように移動して、直線描画を行った。【００８７】
[実験例４]
集光点の移動速度を３００ｍｍ／秒とした以外は、実施例３と同様の条件として、直線描画を行った。【００８８】
[実験例５]
出力を３．６Ｗ、集光点の移動速度を３００ｍｍ／秒とした以外は、実施例３と同様の条件として、直線描画を行った。【００８９】
[実験例６]
レーザ光Ｌの焦点Ｆを、前記透明導電層の表面上とした以外は実験例４と同様の条件として、直線描画を行った。【００９０】
[実験例７]
実験例４と同様の条件として、同一箇所に繰り返し５回の直線描画を行った。【００９１】
[実験例８]
波長１０．６μｍ、出力１５Ｗの炭酸ガスレーザ（連続発振）を用い、焦点距離ＦＬ＝３００ｍｍの集光レンズ４２とガルバノミラーを使用して、試験片における前記透明導電層の表面から集光レンズ４２側に向かって３ｍｍ離間した位置にレーザ光Ｌの焦点Ｆが設定されるように調整した後、集光点を３００ｍｍ／秒で試験片の幅方向に横断させるように移動して、直線描画を行った。【００９２】
上記実験により得られた導電パターン形成基板（導電性基板）について、テスタを用い、レーザ光Ｌを照射した部分を間に挟んで電気抵抗値を測定した。また、導電パターンの視認性（加工痕）を目視により評価した。評価結果を表１に示す。
尚、評価の基準（Ａ、Ｂ、Ｃ、Ｄ）は、下記の通りとした。
Ａ：優良。電気抵抗値が１０ＭΩを超えて絶縁が確実になされており、かつ、導電パターンが全く視認できないもの。
Ｂ：良。電気抵抗値が１０ＭΩを超えて絶縁が確実になされており、かつ、導電パターンが殆んど視認できないもの（タッチパネルに組み上げた際に、実質的に加工痕が視認できないもの）。
Ｃ：可。電気抵抗値が１０ＭΩを超えて絶縁が確実になされているが、導電パターンが視認できるもの（タッチパネルに組み上げた際に、製品（入力装置の入力部材１）として用いることができる程度のレベル）。
Ｄ：不可。電気抵抗値が１０ＭΩ以下であり絶縁化が不十分のもの、又は、目視で確認できる程度に焼き焦げや穴あきが形成されたもの。すなわち、製品（入力装置の入力部材１）として使用できないもの。【００９３】
【表１】
0005590627.tif 000002
【００９４】
表１に示す通り、製造例１（本発明の実施例）における実験例１、３、７では、照射領域の透明性や色調等の変化は光学顕微鏡では確認できなかった。そして、電子顕微鏡で照射領域を観察した際に、透明基体２から銀ナノワイヤのみが蒸発して空隙５が形成されていることが確認できた（図３）。特に実験例１では、照射領域の変化が全く見受けられず、良好な結果が得られた。また。実験例２、６において照射領域を観察したところ、透明導電層ａ自体がアブレーションによりＰＥＴフィルム上から除去されていることが確認された。【００９５】
一方、製造例２（比較例）における実験例１〜７では、評価Ａ及びＢは得られなかった。尚、製造例２の実験例２、３、７では、照射領域（図７に符号ＬＩで示す照射エリア）において、ＰＥＴフィルムの表面の銀蒸着層が広範囲に除去されており、導電性を有する未照射領域（図７に符号ＵＩで示す未照射エリア）とは逆に、絶縁性が確保されていることが確認された。【００９６】
また、実験例８においては、導電パターンに明確な加工痕が残り（評価Ｄ）、製品として適用できるレベルとはならなかった。【００９７】
[製造例３] タッチパネル（入力装置）の入力部材１の作製（本発明の実施例）
次に、前述した透明導電膜及び導電性基板を用いた本発明のメンブレン式タッチパネル（配線基板）用の入力部材１の製造例について説明する。【００９８】
まず、導電性基板用積層体Ａの透明導電層ａ上に、スクリーン印刷で市販の銀ペーストを帯状に印刷し、コネクタパターンを形成した。そして、図８及び図１０に示すように、実験例２の条件で、透明導電層ａ上に目印としての「＋」マークを、５ｍｍピッチ、長さ１ｍｍのものを６個一列として、２５ｍｍ間隔を空けて２列マーキングし、入力エリアの目印とした。【００９９】
次いで、図９及び図１０に示すように、「＋」マークを基点に、実験例１の照射条件で長さ３５ｍｍの線（レーザ光Ｌ）を６本照射し、入力エリア内の配線パターンとした。
次いで「＋」マークを基点に、実験例２の条件でコネクタパターンを横断する形で絶縁パターンを形成し、２５ｍｍ角の入力エリアを持つタッチパネル用配線基板を得た。尚、このタッチパネル用配線基板は一対用意し、テスタで確認したところ、これらタッチパネル用配線基板は、入力エリア端部における配線パターン間が絶縁状態であった。【０１００】
次いで、図１０に示すように、引き出しパターン１０１として、Ａｇペースト（ドータイト（登録商標）ＦＡ３０１ＣＡ：藤倉化成株式会社製）をスクリーン印刷で形成した後、スクリーン印刷を用いて、これらタッチパネル用配線基板のうち一枚に、「＋」マークを目印に直径３０μｍ、高さ８μｍのアクリル系樹脂からなるドットスペーサ３０を、１ｍｍピッチで複数形成した（図１参照）。【０１０１】
次いで、ドットスペーサ３０を形成したタッチパネル用配線基板と、ドットスペーサ３０を形成していないタッチパネル用配線基板とをそれぞれ所定の形状に切り出し、互いの透明導電膜１２（２２）同士を対向配置するようにして、市販の両面粘着テープを用いて四辺を貼り合わせ、透明なメンブレン式タッチパネル（入力装置）の入力部材１とした（図１参照）。【０１０２】
[評価]
このように製造されたタッチパネルの入力部材１は、ドットスペーサ３０、配線パターンとも目に付かず、また、キーマトリクスとして機能することが確認された。【０１０３】
[製造例４]タッチパネルの入力部材の作製（比較例）
予めドットスペーサ３０を印刷した導電性基板用積層体Ａに、製造例３と同様の条件でパターニングを行ったところ、ドットスペーサ３０が黒く変色したものが目視で確認された。【０１０４】
[製造例５]メンブレン式タッチパネル（入力装置）の作製（本発明の実施例）
図１１に示すように、製造例３で得られた５行５列のメンブレン式タッチパネル用の入力部材１を、インターフェイス回路（検出手段）を使用して行側、列側それぞれ５ｂｉｔのポート１２１、１２２に接続し、押圧箇所に対応する出力が得られることを確認した。
このとき、電源電圧は５Ｖ、電流制限抵抗１０２は３ｋΩ、プルアップ・プルダウン抵抗１０３は２００Ω、行方向・列方向のトランジスタ１０４ａ、１０４ｂのｈｆｅは約２００のものを使用した。【０１０５】
[製造例６] 静電容量式タッチパネル（入力装置）の作製（本発明の実施例）
製造例１の銀ナノワイヤ導電フィルムを、２つ用意した。図１３、図１４に示すように、各銀ナノワイヤ導電フィルムに、位置決め用のガイドピン孔２８０を設けた。また、これら銀ナノワイヤ導電フィルムに、スクリーン印刷によりＡｇペースト（ドータイト（登録商標）ＦＡ３０１ＣＡ：藤倉化成株式会社製）を印刷し、これを１００℃・１５分間乾燥させることで、引き出しパターン２８１をそれぞれ形成した。【０１０６】
次いで、ガイドピン孔２８０を用いて、前記銀ナノワイヤ導電フィルムを照射機のステージに固定し、実施例２の照射条件で外形マーク２８２、印刷位置決めマーク２８３をマーキングした。
さらに、Ａｇ配線パターン部２８４で、引き出しパターン２８１同士の間及び外側をパターンの延在方向に平行に、実施例２の照射条件で照射して絶縁化した（０．１ｍｍ間隔）。【０１０７】
次いで、実施例１の照射条件で入力エリア内にパターン照射を行い、絶縁部Ｉを形成した。
詳しくは、絶縁部Ｉを形成することにより、図１３のＸ側電極シート２１０となる銀ナノワイヤ導電フィルムには、Ｘ方向に沿って延びる電極２０１ａ、Ｙ方向に隣り合う電極２０１ａ同士に囲まれた孤立電極２０２ａ、Ｙ方向に隣り合う電極２０１ａの正方形の対向する角部同士に挟まれた小孤立電極２０３ａを形成した。
また、図１４のＹ側電極シート２２０となる銀ナノワイヤ導電フィルムには、Ｙ方向に沿って延びる電極２０１ｂ、Ｘ方向に隣り合う電極２０１ｂ同士に囲まれた孤立電極２０２ｂ、Ｘ方向に隣り合う電極２０１ｂの正方形の対向する角部同士に挟まれた小孤立電極２０３ｂを形成した。【０１０８】
次いで、Ｘ側電極シート２１０となる銀ナノワイヤ導電フィルムの表面に絶縁層２４０を設けるため、ペンタエリスリトールトリアクリレートからなる紫外線硬化タイプのポリエステル樹脂インクを塗布して入力エリアをコートし、硬化させた。【０１０９】
次いで、これら銀ナノワイヤ導電フィルムを切り抜いて、Ｘ側・Ｙ側電極シート２１０、２２０を得た。
次いで、Ｘ側電極シート２１０とＹ側電極シート２２０とを、電極２０１ａ、２０１ｂが入力部材２００の表面に孤立電極２０２ａ、２０２ｂを介し市松模様に組み合わされた形で投影されるように、透明粘着シート（粘着材２５０）で貼り合わせ、静電容量式タッチパネル（入力装置）の入力部材２００を得た。【０１１０】
このように作製された入力部材２００は、入力エリア内に目視で配線パターンを確認することができず、よって外観が良好に形成された。
次いで、この入力部材２００に、検出手段２７０として静電容量式タッチパネルインターフェイス（ＣＹ８Ｃ２４０９４：Ｃｙｐｒｅｓｓ社製）を電気的に接続し、手指Ｈによる操作が良好に行えることを確認した。
【符号の説明】
【０１１１】
１、２００  入力部材
２  透明基体
３  網状部材
４  金属極細繊維
５  空隙
１０、２０  導電性基板
１１、２１  絶縁基板
１２、２２、２１２、２２２  透明導電膜
１００  電極（導電部）
２０１ａ、２０１ｂ  電極（導電部）
２０２ａ、２０２ｂ  孤立電極（導電部）
２１０  Ｘ側電極シート（導電性基板）
２２０  Ｙ側電極シート（導電性基板）
２７０  検出手段
Ｃ  導電部
Ｉ  絶縁部
【図１】
0005590627.tif 000003
【図４】
0005590627.tif 000004
【図５】
0005590627.tif 000005
【図８】
0005590627.tif 000006
【図９】
0005590627.tif 000007
【図１０】
0005590627.tif 000008
【図１１】
0005590627.tif 000009
【図１２】
0005590627.tif 000010
【図１３】
0005590627.tif 000011
【図１４】
0005590627.tif 000012
【図１５】
0005590627.tif 000013
【図１６】
0005590627.tif 000014
【図２】
0005590627.tif 000015
【図３】
0005590627.tif 000016
【図６】
0005590627.tif 000017
【図７】
0005590627.tif 000018